(57)【要約】本発明は、めっき膜中でのＡｇ濃度を調整したＳｎ−Ａｇ系はんだ合金めっき膜をリフローすることにより得られるボイドの発生が抑制された鉛フリーバンプおよびその形成方法に関する。本発明の鉛フィリーバンプは、Ｓｎ−Ａｇの共晶形成濃度より低いＡｇ含量のＳｎ−Ａｇ系合金膜をめっきにより形成し、当該合金めっき膜をリフローすることにより得られる。
2004059042.tif 000002
【特許請求の範囲】
【請求項１】
Ｓｎ−Ａｇの共晶形成濃度より低いＡｇ含量のＳｎ−Ａｇ系合金膜をめっきにより形成し、当該合金めっき膜をリフローすることにより得られる鉛フリーバンプ。
【請求項２】
Ｓｎ−Ａｇ系合金めっき膜中のＡｇ濃度が、１．６〜２．６質量％である請求項１記載の鉛フリーバンプ。
【請求項３】
前記合金めっき膜をリフローする時の最高温度が、２４０℃以下である請求項１記載の鉛フリーバンプ。
【請求項４】
前記Ｓｎ−Ａｇ系合金膜をめっきにより形成するに当たり、めっき浴組成および電析条件を制御して、該合金めっき膜に含有されるＡｇ濃度をＳｎ−Ａｇの共晶形成濃度より低い量に調整する請求項１記載の鉛フリーバンプ。
【請求項５】
表面から放出されるα線放出量が０．０２ｃｐｈ／ｃｍ２以下である請求項１記載の鉛フリーバンプ。
【請求項６】
バンプを形成すべき部分に、Ｓｎ−Ａｇの共晶形成濃度より低いＡｇ含量のＳｎ−Ａｇ系合金めっき膜が形成されるようめっき浴組成及び電析条件を制御しつつＳｎ−Ａｇ系合金めっきを行い、次いで得られた当該合金めっき膜をリフローすることを特徴とする鉛フリーバンプの形成方法。
【請求項７】
Ｓｎ−Ａｇ系合金めっき膜中のＡｇ濃度が、１．６〜２．６質量％である請求項６記載の鉛フリーバンプの形成方法。
【請求項８】
前記合金めっき膜をリフローする時の最高温度が、２４０℃以下である請求項第７記載の鉛フリーバンプの形成方法。
【請求項９】
めっき浴組成及び電析条件の制御を、めっき浴中のＡｇイオンとＳｎイオンの濃度比を一定にし、電析条件を変化させることにより行う請求項６記載の鉛フリーバンプの形成方法。
【請求項１０】
めっき浴組成及び電析条件の制御を、電析条件を一定にし、めっき浴中のＡｇイオンとＳｎイオンの濃度比を変化させることにより行う請求項６記載の鉛フリーバンプの形成方法。
【請求項１１】
ＡｇイオンおよびＳｎイオンを含有するめっき液を入れるめっき槽と、
アノード電極と、
被処理物を保持して該被処理物に給電するホルダと、
前記アノード電極及び前記ホルダで保持した被処理物の各々に給電する電析用電源と、
Ａｇイオン及びＳｎイオンを補充する補充機構と、
Ａｇイオン及びＳｎイオンをモニターする分析装置と、
前記分析装置からの分析情報を基に、前記被処理物の表面に形成されるＳｎ−Ａｇ系合金めっき膜中のＡｇ含量をＳｎ−Ａｇの共晶形成濃度よりも低く制御する制御機構とを有する鉛フリーバンプ形成用めっき装置。
【請求項１２】
Ｓｎ−Ａｇ系合金めっき膜中のＡｇ含量を、１．６〜２．６質量％となるよう制御する請求項第１１項記載の鉛フリーバンプ形成用めっき装置。
【請求項１３】
Ｓｎ−Ａｇ系合金めっき膜中のＡｇ含量の制御を、前記めっき液中のＡｇイオン及びＳｎイオンの濃度調整及び／又は電析条件の変更により行う請求項第１１記載の鉛フリーバンプ形成用めっき装置。
【請求項１４】
Ｓｎ−Ａｇ系合金めっき膜の表面から放出されるα線放出量が、０．０２ｃｐｈ／ｃｍ２以下となるように、前記アノード電極、ホルダおよびめっき槽は、α線放出量が低く抑えられている材料で構成されていることを特徴とする請求項１１記載の鉛フリーバンプ形成用めっき装置。
【請求項１５】
前記アノード電極が、不溶解性アノードであることを特徴とする請求項１１記載の鉛フリーバンプ形成用めっき装置。
【請求項１６】
前記アノード電極が、溶解性アノードであることを特徴とする請求項１１記載の鉛フリーバンプ形成用めっき装置。
【請求項１７】
前記アノード電極が、Ｓｎアノードであることを特徴とする請求項第１６項記載の鉛フリーバンプ形成用めっき装置。
【発明の詳細な説明】
【技術分野】  本発明は、鉛フリーバンプおよびその形成方法に関し、更に詳細には、めっき膜中でのＡｇ濃度を調整したＳｎ−Ａｇ系はんだ合金めっき膜をリフローすることにより得られる、ボイドの発生が抑制された鉛フリーバンプおよびその形成方法、並びに鉛フリーバンプ形成用めっき装置に関する。
【背景技術】  半導体素子などの表面実装技術において、はんだ付けを信頼性良く行うことは非常に重要である。これまで、はんだとして鉛含有の共晶はんだ（Ｓｎ：Ｐｎ＝６３：３７）が広く使われてきたが、環境汚染や鉛から発生するα線の問題から、鉛フリーのはんだの開発が進められている。
例えば、印刷法や電気めっき法による鉛フリーはんだの研究が進められているが、印刷法では金属マスクによるファインピッチへの対応に限界があるため、例えばウエハバンプの形成には電気めっき法が主流になりつつある。
ところで、ウエハバンプを電気めっきで形成する場合、形成しためっき膜をボール形態にするために加熱操作（リフロー）を行うのが普通である。このリフロー温度は、基板に存在する他の部品への熱損傷を回避するために、できるだけ低い温度であることが好ましい。そのために多くのはんだ合金の開発では、共晶点を利用し、合金の組成比を限りなく共晶組成に近づけることが考えられてきた。
しかし、電気めっき法により形成したバンプをリフローした場合、バンプ内にボイドが発生するという問題があった。特にＳｎ−Ａｇ系合金のバンプの場合、ボイドの発生率が高く、バンプとしての信頼性を著しく低下させていた。
【発明の開示】
従って、電気めっき法により、リフロー後にボイド発生の無いＳｎ−Ａｇ系の鉛フリーバンプを形成する手段の開発が求められており、このような手段を提供することが本発明の課題である。
本発明者らは、ボイド発生のない鉛フリーバンプを得るべく検討を行った結果、Ｓｎ−Ａｇ系はんだ合金めっきによりバンプを形成する場合は、このめっき膜中に含有されるＡｇ濃度がボイド発生に大きく影響することを知った。より詳しくは、Ｓｎ−Ａｇ系の鉛フリーバンプに含有するＡｇ濃度がＳｎ−Ａｇの共晶組成比近傍から組成比以上になるとリフロー後にバンプ内にボイドが発生することが判った。そこで、更に研究を行った結果、Ｓｎ−Ａｇ系はんだ合金めっき膜をバンプに使用したときに、確実にバンプ内のボイド発生を防ぐためには、Ｓｎ−Ａｇの共晶組成比（重量比、Ｓｎ：Ａｇ＝９６．５：３．５／Ａｇ含量、３．５質量％）よりも低いＡｇ濃度の合金めっき膜を用いてバンプを形成することが必要であることを見出した。
しかも、Ｓｎ−Ａｇの共晶組成比よりもＡｇ濃度が低下すると、リフロー温度が上昇すると思われていたが、Ａｇ含有濃度を下げていっても、融点に大きな上昇は見られず、リフロー温度も大きく上昇する必要が無いことも見出した。
本発明は、上記知見に基づいて完成されたものであり、Ｓｎ−Ａｇの共晶形成濃度より低いＡｇ含量のＳｎ−Ａｇ系合金膜をめっきにより形成し、当該合金めっき膜をリフローすることにより得られる鉛フリーバンプを提供する。
また本発明は、バンプを形成すべき部分に、Ｓｎ−Ａｇの共晶形成濃度より低いＡｇ含量のＳｎ−Ａｇ系合金めっき膜が形成されるようめっき浴組成及び電析条件を制御しつつＳｎ−Ａｇ系合金めっきを行い、次いで得られた当該合金めっき膜をリフローすることを特徴とする鉛フリーバンプの形成方法を提供する。
更に本発明は、ＡｇイオンおよびＳｎイオンを含有するめっき液を入れるめっき槽と、アノード電極と、被処理物を保持して該被処理物に給電するホルダと、前記アノード電極及び前記ホルダで保持した被処理物の各々に給電する電析用電源と、Ａｇイオン及びＳｎイオンを補充する補充機構と、Ａｇイオン及びＳｎイオンをモニターする分析装置と、前記分析装置からの分析情報を基に、前記被処理物の表面に形成されるＳｎ−Ａｇ系合金めっき膜中のＡｇ含量をＳｎ−Ａｇの共晶形成濃度よりも低く制御するための制御機構とを有する鉛フリーバンプ形成用めっき装置を提供する。
【図面の簡単な説明】  図１は、合金めっき液中のＡｇイオンとＳｎイオンの濃度比とめっき膜中のＡｇ含有濃度の関係を示す図面である。
図２は、直流を連続的に印加してめっきを行ったときにおける電流密度とめっき膜中のＡｇ含有濃度の関係を示す図面である。
図３は、直流を連続的に印加してめっきを行ったとき（連続直流めっき）と直流を間歇的に印加してめっきを行ったとき（間歇めっき）でのめっき膜中のＡｇ含有濃度の相違を示す図面である。
図４は、本発明のめっき装置の一例を示す図面である。
図５は、リフロー処理に用いる赤外線加熱炉の一例を示す図面である。
図６Ａは、実施例１でＡｇの定量分析を行う際における試料のリフロー前の採取部を示す図で、図６Ｂは、実施例１でＡｇの定量分析を行う際における試料のリフロー後の採取部を示す図である。
図７Ａは、実施例１におけるリフロー前のバンプを示すＳＥＭ写真で、図７Ｂは、図７Ａで示すバンプを２２５℃でリフローした後のＳＥＭ写真で、図７Ｃは、図７Ａに示すバンプを２３０℃でリフローした後のＳＥＭ写真で、図７Ｄは、図７Ａに示すバンプを２３８℃でリフローした後のＳＥＭ写真である。
図８は、Ａｇ濃度が２．６質量％のＳｎ−Ａｇ系合金めっき膜を２３８℃でリフローして形成したバンプ断面のＳＥＭ写真である。
図９は、Ａｇ濃度が３．４質量％のＳｎ−Ａｇ系合金めっき膜を２３８℃でリフローして形成したバンプ断面のＳＥＭ写真である。
【発明を実施するための最良の形態】  本発明の鉛フリーバンプは、Ａｇ濃度をＳｎ−Ａｇの共晶形成濃度より低い含量（３．５質量％以下）となるよう電析条件を制御したＳｎ−Ａｇ系合金めっき（以下、単に「合金めっき」という）によりＳｎ−Ａｇ系合金めっき膜を析出させ、次いでこれをリフローすることにより得られる。
ボイドの発生防止の観点からは、合金めっき膜中のＡｇ濃度の上限を上記濃度に制御するのみでよいが、Ａｇ濃度が２．６〜３．５質量％の間では、ボイドが発生したり、発生しなかったりするので、ボイドを完全に避けるという意味で、合金めっき膜中のＡｇ濃度を２．６質量％以下とすることが好ましい。
また、実用性の面からは、リフロー温度をあまり上げないこと（例えば、最高リフロー温度２４０℃以下）が望ましい。このためには、合金めっき膜中に含有するＡｇ濃度の下限を１．６質量％とすることが好ましい。すなわち、実用的に好ましいバンプを形成するためには、合金めっき膜中のＡｇ濃度が１．６〜２．６質量％にあることが好ましい。
このように、本発明では、合金めっき膜中のＡｇ濃度を３．５質量％以下、好ましくは１．６〜２．６質量％となるよう制御しつつめっきを行うことが必要である。
また、前述のようにして、合金めっき膜をリフローして得られる鉛フリーバンプは、その表面から放出されるα線放出量が０．０２ｃｐｈ／ｃｍ２以下であることが好ましい。
鉛には、天然放射性元素を含む複数の同位体がある。鉛の同位体は、ウランおよびトリウム崩壊系列中の中間生成物あるいは最終生成物であり、崩壊過程においてα線を放出する。α線は、半導体集積回路の半導体素子に作用してソフトエラーを引き起こす問題点がある。Ｓｎや他の元素にも、これら天然放射性元素を僅かではあるが含み、このため、Ｓｎ−Ａｇ系鉛フリーバンプにおいても、α線が放出され、その放出量を低く抑えることは重要である。そこで、鉛フリーバンプの表面から放出されるα線放出量を０．０２ｃｐｈ／ｃｍ２以下に低く抑えることで、半導体集積回路素子のα線の影響によるソフトエラーを抑えることができる。
一般に合金めっきにおける析出成分組成は、めっき液中の各成分濃度や、電析条件で決定する。従って、本発明の合金めっきにおいても、合金めっき液中のＡｇイオンとＳｎイオンとの濃度比を調整したり、電析条件を制御したりすることにより、合金めっき膜中のＡｇ濃度を上記範囲とすることができる。具体的には、（ａ）めっき浴中のＡｇイオンとＳｎイオンの濃度比を一定にし、電析条件を変化させることにより合金めっき膜中のＡｇ濃度を制御する方法や、（ｂ）電析条件を一定にし、めっき浴中のＡｇイオンとＳｎイオンの濃度比を変化させることにより合金めっき膜中のＡｇ濃度を制御することができる。
すなわち、合金めっき液中には、合金を形成する金属のイオンの他、金属イオンを安定化する錯化剤や、めっき膜表面を綺麗に形成するための光沢剤、あるいはその他の添加剤が配合されている。しかし、合金めっき膜中のＡｇ濃度を主に決めるものは合金めっき浴中のＡｇイオンとＳｎイオンの濃度比であるから、実験的に好ましい範囲を見出し、この濃度比を維持しつつめっきすることにより、Ａｇ濃度が制御された合金めっき膜が得られる。実際、電析条件を固定した状態で、合金めっきを行った場合、合金めっき膜中のＡｇ濃度は、模式的に図１に示すように、めっき液中に存在するＡｇイオンとＳｎイオンとの濃度比と比例関係にあった。
従って、被処理物を、ＡｇイオンとＳｎイオンを所定の濃度比とした合金めっき液に浸漬させ、一定の電析条件でめっきすれば、Ａｇ濃度の制御された合金めっき膜が得られ、これをリフローすることにより、ボイド発生のないバンプが得られる。
本発明で使用される合金めっき液の一例としては、次のめっき液を挙げることができる。
組成：
Ｓｎイオン（Ｓｎ２＋）：１０〜１００ｇ／Ｌ（好適には３５〜５０ｇ／Ｌ）
Ａｇイオン（Ａｇ＋）：０．３〜８ｇ／Ｌ（好適には０．６〜４ｇ／Ｌ）
メタンスルホン酸：    １００ｇ／Ｌ
また、合金めっきでは、電析条件により析出成分組成が異なることは知られており、本発明の合金めっきでも、電析条件を変化させることにより、合金めっき膜中のＡｇ濃度を変化させることができる。
本発明の合金めっきは、種々の電流パターンで行うことができ、直流電流を連続的に印加してめっきを行う直流めっきであっても、直流電流を間歇的に印加してめっきを行うことで周期的に休止期が存在する間歇めっきであっても良い。
直流電流を連続的に印加してめっきを行う直流めっきの場合は、図２に模式的に示すように、電流密度が高くなるほど合金めっき膜中のＡｇ含有濃度が低下する関係があるので、好ましい電流条件を実験的に決め、この条件を維持しつつめっきすればよい。この直流めっきの場合の好ましい電流密度は、１０〜１００ｍＡ／ｃｍ２程度である。
また、直流電流を間歇的に印加してめっきを行うことで周期的に休止期が存在する間歇めっきの場合は、図３に模式的に示すように、直流を連続して印加する場合と同じ電流を間歇的に印加する場合のＡｇ含有濃度が異なるので、この場合も、好ましい印加電圧、休止時間の割合等を実験的に定め、この条件を維持しつつめっきすればよい。この間歇めっきの場合の好ましい印加時電流密度は、１０〜２００ｍＡ／ｃｍ２程度であり、休止時間（ゼロ電流）は、印加時間の１／１０〜１の範囲である。
上記両めっきでの印加電圧は、電流強度、下地材料、厚さ、めっき液、アノードなどの条件によっても変動するが、１〜５Ｖ程度であることが好ましい。
上記した合金めっきを実施するための装置としては、特に制約はなく、一般のディップ式めっき装置等を使用することができる。しかし、実際の作業にあたっては、被処理物の機械的条件を考慮した治具構造、金属イオンをウエハ等の被処理物の全面に均一かつ迅速供給するための撹拌機構（パドル構造）、電場分布を均一にさせるためのマスクの形状と大きさ、異物をとり、めっき液の変質を防ぎ、金属イオンを被処理物全面に均一かつ迅速に提供するためのめっき液循環システム等を考慮した装置を使用することが好ましい。
また、前記のように、めっき液中のＡｇイオンやＳｎイオンの濃度の調整や、電析条件を制御しつつ合金めっきを行うことが必要であるため、Ａｇイオン及びＳｎイオンを補充する補充機構、Ａｇイオン及びＳｎイオンをモニターする分析装置および分析装置からの分析情報をもとに、合金めっき液中のＡｇイオンやＳｎイオンの濃度の調整および／または電析条件を制御するための制御機構を有するめっき装置を使用することが好ましい。このめっき装置の一例を図４に示す。
図４中、１はめっき装置、２はめっき槽、３はアノード電極、４はホルダ、５は被処理物、６は電析用電源、７は導電線、８ａ〜８ｃは補充機構、９は分析装置、１０は制御機構、１１はオートサンプラー、１２ａ〜１２ｃは送液ポンプ、１３は開閉弁、１４は排液口をそれぞれ示す。
このうち、分析装置９は、めっき制御の指針として、めっき装置の運転中に消費されたり損失されたりすることに伴うＡｇイオン及びＳｎイオンの濃度変化を定期的にまたは連続的に分析しモニターする装置であり、例えば、原子吸光分析装置等が使用できる。
また制御機構１０は、例えば制御用コンピュータであり、分析装置９からの分析情報により、Ａｇイオン（溶液）、Ｓｎイオン（溶液）等の最適補充量を求め、補充機構８ａ〜８ｃの結合された送液ポンプ１２ａ〜１２ｃを作動させ、Ａｇイオン（溶液）やＳｎイオン（溶液）等をめっき液中に添加する。
更に、補充機構８ａ〜８ｃには、Ａｇイオン溶液や、Ｓｎイオン溶液を補充する部分の他、めっき液組成を調整するための水や添加剤を補充する部分を追加しても構わない。
前記アノード電極３、ホルダ４およびめっき槽２は、めっき装置１によって形成されるＳｎ−Ａｇ系合金めっき膜の表面から放出されるα線放出量が、０．０２ｃｐｈ／ｃｍ２以下となるように、α線放出量が低く抑えられている材料で構成されている。このように、めっきにより形成される合金めっき膜からなるバンプに取り込まれる前記天然放射性元素を低く抑えることにより、バンプから放出されるα線量を低く抑えて、半導体集積回路素子のアルファー線影響によるソフトエラーを抑えることができる。
アノード電極３は、不溶解性アノードであっても、溶解性アノードであってもよい。アノード電極３を不溶解性アノードとすることで、交換することなく、継続して使用することができる。また、アノード電極３としてとして溶解性アノードを使用した場合には、Ｓｎアノードを使用することで、アノードからＳｎイオンをめっき運転中にめっき液に供給することができ、これによって、めっき液の管理や金属イオン補給作業を軽減することができる。
前記制御機構１０は、めっき液組成に対する最適な電析条件（上記の印加電流密度及び電圧印加方法）に制御することが望ましく、少なくとも前記のＡｇイオン及びＳｎイオンの補充量による制御とのどちらか一方を持つことが必要である。
実際のめっきの析出挙動は、前記の合金めっき液中のＡｇイオンとＳｎイオンの濃度比や、電析条件のみならず、多くの要因によって影響を受ける。例えば、めっき液中に添加される多種の添加剤によっても、合金めっき膜中のＡｇ濃度は変化する。しかし、多くの場合、これらの添加剤の物質名や添加量は、添加剤メーカーのノウハウとして開示されない。
従って、本発明のバンプの形成に当たっては、一定の合金めっき液において、予め、電気めっきの電流密度、電圧印加方法、めっき液中のＡｇイオンとＳｎイオンとの濃度比を振って実験を行い、形成したバンプ中に含有するＡｇの重量濃度を測定し、これをもとに最適条件を求めて合金めっきを行うことが必要となる。
このようにすることにより、めっき液の組成を安定化し、更には所望のＡｇ含有濃度を有するバンプを安定して形成することが可能となる。
以上のようにして形成された合金めっき膜は、次にリフロー処理に付され、バンプとされる。このリフロー処理は、例えば図５に示す装置（赤外線加熱炉）を使用し、不活性ガス雰囲気（たとえば窒素やアルゴン雰囲気）中で加熱することにより行なわれる。図５中、２０は赤外線加熱炉、２１はチャンバ、２２はステージ、２３は石英ガラス窓、２４は赤外線ランプ、２５は被処理物を示す。
この装置によるリフローは、例えば、チャンバ２１中に合金めっきが行われた被処理物２５をセットし、このチャンバ２１中に窒素ガスを８〜３０Ｌ／ｍｉｎ程度で流して、十分にガス置換を行った後、石英ガラス窓２３を通し、赤外線ランプ２４で加熱することにより行われる。
本発明のバンプ形成においては、リフロー温度は重要である。バンプはプリント回路板等の上に形成されるが、一般的な電子部品の耐熱温度は、２４０℃といわれている。このため、合金めっきにより形成された合金めっき膜のリフロー工程での最高温度は、２４０℃以下に抑える必要がある。また、一般にはＳｎ−Ａｇ系のはんだの融点は２２１℃であり、一般にリフローが可能な最低温度は、融点＋１０℃で、１５秒から４５秒保持する必要があるといわれている。このような条件を考慮した場合におけるリフローの温度条件の一例としては、２３１℃を３０秒間保持し、最高到達温度を２３８℃とする温度条件が挙げられる。
以上説明した本発明の鉛フリーバンプは、例えば、実装基板における配線パッド上のボール状バンプとして利用することができる。
このボール状バンプの形成は、まず、金属ボンドパッドを形成した後、バンプの形状を残してレジストを塗布し、レジストパターンを形成する。ついで、前記方法に従ってＡｇ濃度が制御されたＳｎ−Ａｇ系合金めっき膜を形成する。その後、レジストを剥離し、所定のリフロー温度で処理することにより行われる。
上記方法における、金属ボンドパッドの形成、レジストパターンの形成およびレジストの除去は、何れもこの技術分野における常法に従って行うことができる。
また、本発明の鉛フリーバンプは、種々の半導体基板上に配線パッドを形成するために使用される。具体的には、次の（Ｉ）から（ＩＶ）の工程により、半導体素子の半導体基板上に鉛フリーバンプを形成することができる。
（Ｉ）半導体素子の半導体基板上に配線パッドを形成する工程。
（ＩＩ）形成された配線パッド上にバリアメタルを形成する工程。
（ＩＩＩ）バリアメタル上にＳｎ−Ａｇ系めっきを形成する工程。
（ＩＶ）Ｓｎ−Ａｇ系めっきをリフローする工程。
上記（Ｉ）の半導体素子としては、集積回路（ＩＣ）などが含まれる。また、配線パッドに形成される（ＩＩ）のバリアメタルとしては、公知のバリアメタルが使用される。
次に、実施例および比較例を挙げ、本発明を更に詳しく説明するが、本発明は、これらの実施例により何ら制約をされるものではない。
【実施例１】（１）Ｓｎ−Ａｇ系のバンプの調製
ウエハ上に、数多くの開口径φ１００μｍの穴ができるようレジストを１２０μｍ厚で塗布し試料とした。この試料のめっき面積は、１４９．６３ｃｍ２であった。この試料について次の工程および条件でめっきを行った。
（めっき工程）
脱気（１０分）→１０％硫酸による前洗浄（１分）→銅めっき→水洗→Ｎｉめっき→水洗→Ｓｎ−Ａｇ系合金めっき
（めっき条件）
（ａ）Ｃｕめっき
めっき浴組成：
Ｃｕ２＋                    ２２０ｇ／Ｌ
Ｈ２ＳＯ４                  ２００ｇ／Ｌ
ＨＣｌ                      ５ｍＬ／Ｌ
添加剤                      ５ｍＬ／Ｌ
めっき温度：２５℃
撹拌：機械撹拌（パドル撹拌速度１０ｍ／ｍｉｎ）
めっき液循環：流量２．５Ｌ／ｍｉｎ
電極：銅陽極、電極間距離約７．５ｍｍ、アノードマスクφ２５０ｍｍ
陰極電流密度（総電流）：５Ａ／ｄｍ２（７．４８Ａ）
めっき厚：２μｍ
（ｂ）Ｎｉめっき
めっき浴組成
Ｎｉ（ＮＨ２ＳＯ４）・４Ｈ２Ｏ  ４５０ｇ／Ｌ
Ｈ３ＢＯ３                        ３０ｇ／Ｌ
ＮｉＣｌ２・６Ｈ２Ｏ              １０ｇ／Ｌ
添加剤                          ２ｍＬ／Ｌ
めっき温度：５０℃
撹拌：機械撹拌（パドル撹拌速度１０ｍ／ｍｉｎ）
めっき液循環：流量２．５Ｌ／ｍｉｎ
電極：ニッケル陽極、電極間距離約７５ｍｍ、アノードマスクφ２５０ｍｍ
陰極電流密度（総電流）：３Ａ／ｄｍ２（４．４９Ａ）
めっき厚：３μｍ
（ｃ）Ｓｎ−Ａｇめっき
めっき浴組成
Ｓｎ２＋                      ４０ｇ／Ｌ
Ａｇ＋                      １．５ｇ／Ｌ
メタンスルホン酸            １００ｇ／Ｌ
添加剤                        １０ｇ／Ｌ
（ポリオキシエチレン系界面活性剤、チオ尿素、カテコールを重量比で
２：２：１としたもの）
めっき温度：２５℃
撹拌：機械撹拌（パドル撹拌速度１０ｍ／ｍｉｎ）
めっき液循環：流量２．５Ｌ／ｍｉｎ
電極：チタン陽極、電極間距離約７．５ｍｍ、アノードマスクφ２５０ｍｍ
陰極電流密度（総電流）：１０Ａ／ｄｍ２（１４．９Ａ）、直流めっき
めっき厚：１４０μｍ
（２）リフロー処理
上記（１）のめっき後、レジストを除去し、めっき部分を露出させた。このめっき部分について、図５に示すような赤外線加熱炉を用いて、リフロー処理を行った。赤外線加熱炉の温度の制御は、中心の最表層に熱電対を埋め込んだ２インチのシリコンウエハ（センサレー社製、温度計測ウエハ）を赤外線加熱炉のステージ上に置くことにより行った。また、リフローする試料は、そのシリコンウエハ上の熱電対に近づけた位置に置いた。リフロー温度条件は、予備加熱を１５０〜１７０℃で９０秒、で行った後、３０秒で最高温度まで昇温させた。最高温度は２３８℃とし、リフロー可能最低温度の２３１℃以上を３０秒間保持した後、冷却するというものであった。
また、この加熱炉雰囲気は、窒素で置換し、加熱時も窒素を８Ｌ／ｍｉｎで流しながら行った。赤外線加熱炉は、急加熱、急冷が容易に行えるという特徴をもつため利用した。
（３）バンプの組成分析
Ｓｎ−Ａｇ合金の元素組成比を次のようにして評価した。当該バンプを樹脂に埋め込み、断面を削りだし、研磨した後に、電子線マイクロ分析（Ｅｌｅｃｔｒｏｎ  Ｐｒｏｂｅ  Ｍｉｃｒｏａｎａｌｙｓｉｓ：ＥＰＭＡ）で元素マッピングを行うとともに、図６Ａ及び図６Ｂに示すような断面内の約１０μｍ×１０μｍの微小領域の３箇所（ｌ、ｃ、ｒ）でＡｇの定量分析を行い、それらの平均値をＡｇの含量とした。
なお、μ蛍光Ｘ線分析装置を用いれば、断面を削り出さなくても、大まかな組成比を測定可能であり、また、バンプを酸に溶解し、誘導結合プラズマ質量分析計（Ｉｎｄｕｃｔｉｖｅｌｙ  Ｃｏｕｐｌｅｄ  Ｐｌａｓｍａ  Ｍａｓｓ  Ｓｐｅｃｔｒｏｍｅｔｅｒ：ＩＣＰ−ＭＳ）によりウエハ内の組成分布の分析を行うことも可能である。
（４）バンプ形状の確認
Ｓｎ−Ａｇ合金めっきを行った後、レジストを除去しためっき部分および各温度でリフローした後のバンプ形状をＳＥＭで観察した。図７Ａは、リフロー前のバンプのＳＥＭ写真を、図７Ｂは、２２５℃でリフローした後のＳＥＭ写真を、図７Ｃは、２３０℃でリフローした後のＳＥＭ写真を、図７Ｄは、２３８℃でリフローした後のＳＥＭ写真をそれぞれ示す。
（５）ボイドの確認
リフロー温度２３８℃でリフローした後のバンプの断面形状をＳＥＭで観察した。観察は、ウエハごと樹脂に埋め込み、断面を削りだし、研磨した後に行った。この結果、本実施例のＡｇ濃度が２．６質量％である合金めっき膜（バンプ）では、図８に示すようにボイドのないものであった、これに対し、Ａｇ濃度が３．４質量％である合金めっき膜により形成したバンプでは、図９に示すようなボイドが発生する場合があった。
【実施例２】  合金めっき液中の全金属に対するＡｇの割合、めっき時の電流密度、電流印加法をそれぞれ変化させて合金めっきを行い、更に２３８℃でリフローさせた。得られたバンプについて、実施例１と同様にしてバンプ中のＡｇの含有量、形状およびボイドの有無を調べた。この結果を表１に示す。
【表１】
2004059042.tif 000003
この結果から明らかなように、バンプ（合金めっき膜）中のＡｇ含有量が２．９％以下の場合にボイドができず、特にＡｇ含有量が１．８〜２．６％の場合は、最高リフロー温度２３８℃でボール化し、かつボイドができないので、実用性の高い鉛フリーバンプが得られることが示された。
本発明の鉛フリーバンプは、ボイドが発生せず、かつそれほど温度を上げなくても好ましい形状のバンプとなるものである。また、このバンプは鉛を含まず、α線放出による集積回路の誤作動や、環境影響の無いものである。
このように本発明の鉛フリーバンプは、半導体素子などの表面実装技術（ＳＭＴ）において広く使用することができ、鉛フリーでありながら、はんだ付けを信頼性よく行うことが可能となる。
【産業上の利用の可能性】
本発明は、めっき膜中でのＡｇ濃度を調整したＳｎ−Ａｇ系はんだ合金めっき膜をリフローすることにより得られるボイドの発生が抑制された鉛フリーバンプおよびその形成方法に関する。
【図１】
2004059042.tif 000004
【図２】
2004059042.tif 000005
【図３】
2004059042.tif 000006
【図４】
2004059042.tif 000007
【図５】
2004059042.tif 000008
2004059042.tif 000009
2004059042.tif 000010
【図８】
2004059042.tif 000011
【図９】
2004059042.tif 000012
【国際調査報告】
2004059042.tif 000013
2004059042.tif 000014
2004059042.tif 000015
2004059042.tif 000016